본 발명 의 특정 실시 태양 의 흑연 응 집체 는 , 약 100 ㎛ 내지 약 10 mm 범위 , 바람직 하 게 는 약 200 ㎛ 내지 약 4 mm 범위 의 크기 를 갖 는 과립 을 갖 는다 . 특정 실시 태양 에서 , 본 발명 의 응 집체 의 과립 크기 는 약 250 ㎛ 내지 약 1000 ㎛ 의 범위 이 다 . 물론 , 환경 에 따라서 , 다른 크기 를 갖 는 응 집체 가 또한 생성 될 수 도 있 다 . 일반 적 으로 , 응 집체 의 응 집체 크기 및 밀도 는 하 기 에서 좀 더 자세히 설명 하 게 되 는 바 와 같이 , 본 발명 의 방법 의 특정 실시 태양 에 따른 압축 / 과립 화 동안 , 특정 가공 변수 를 변화 시킴 으로서 조정 될 수 있 다 .